(57)【要約】  流通する排気ガスが接触するフィルタ基材表面に、銀を触媒活性成分として含有する銀触媒層を形成してなる構成を備えたＤＰＦに関し、銀の拡散性を抑制し、特に高温でのＰＭ燃焼能力を安定して発揮させることができる、新たなＤＰＦを提案する。  排気ガスが流入する側の前記隔壁の表面の一部又は全部に、銀及びパラジウムを含む銀合金を触媒活性成分として含有する銀触媒層を形成してなる構成を備えたＤＰＦを提案する。
2014002772.tif 000002
【特許請求の範囲】
【請求項１】
フィルタ基材の隔壁内部を排気ガスが流通するディーゼルパティキュレートフィルタであって、排気ガスが流入する側の前記隔壁の表面の一部又は全部に、銀及びパラジウムを含む銀合金を触媒活性成分として含有する銀触媒層を形成してなる構成を備えたディーゼルパティキュレートフィルタ。
【請求項２】
排気ガスの上流側を開口し、下流側が封鎖されたガス流入セルと、排気ガスの上流側が封鎖され、下流側を開口してなるガス流出セルとを、基材隔壁を介して隣接して設けてなる構成を有するフィルタ基材を備えたディーゼルパティキュレートフィルタであって、
前記ガス流入セルの隔壁表面の一部又は全部に、銀及びパラジウムを含む銀合金を触媒活性成分として含有する銀触媒層を形成してなる構成を備えたディーゼルパティキュレートフィルタ。
【請求項３】
前記銀及びパラジウムを含む銀合金における、銀とパラジウムの比率は９９：１〜１：３であることを特徴とする請求項１又は２に記載のディーゼルパティキュレートフィルタ。
【請求項４】
前記銀触媒層は、銀及びパラジウムを含む銀合金が無機多孔質体に担持されてなる触媒担持体を含有することを特徴とする請求項１〜３の何れかに記載のディーゼルパティキュレートフィルタ。
【請求項５】
前記銀触媒層の厚さは、７０μｍ以下であることを特徴とする請求項１〜４の何れかに記載のディーゼルパティキュレートフィルタ。
【請求項６】
前記銀触媒層中の銀は、基材体積に対して１ｇ／Ｌ以上の割合で含有することを特徴とする請求項１〜５の何れかに記載のディーゼルパティキュレートフィルタ。
【請求項７】
前記銀触媒層の表面に、前記銀触媒層の厚さの５０％以上の平均厚さを有する表面凹凸部を備えることを特徴とする請求項１〜６の何れかに記載のディーゼルパティキュレートフィルタ。
【請求項８】
ガス流出セルの隔壁の一部又は全部に、Ｐｔ、Ｐｄ及びＲｈのよりなる群から選ばれる少なくとも一種類の貴金属および／または該貴金属の酸化物を、触媒活性成分として含有する貴金属触媒層を備えた請求項１〜７の何れかに記載のディーゼルパティキュレートフィルタ。
【請求項９】
請求項１〜７の何れかに記載のディーゼルパティキュレートフィルタを備えた排気ガス浄化装置。
【請求項１０】
内燃機関から排出される排気ガスが流動するガス流通路内において、請求項１〜９の何れかに記載のディーゼルパティキュレートフィルタの上流側に、Ｐｔ、Ｐｄ及びＲｈのよりなる群から選ばれる少なくとも一種類の貴金属および／または該貴金属の酸化物を含む触媒構造体を備えた排気ガス浄化装置。
【発明の詳細な説明】
【技術分野】
【０００１】
本発明は、内燃機関、特にディーゼルエンジンから排出される排気ガスを浄化するのに用いるディーゼルパティキュレートフィルタ（「ＤＰＦ」と称する）及びこれを用いた排気ガス浄化装置に関する。
【背景技術】
【０００２】
ディーゼルエンジンから排出される排気ガスには、燃料中の硫黄分にもとづく硫酸塩や、不完全燃焼に由来するタール状の微粒子状物質（「ＰＭ」と称する）、窒素酸化物（ＮＯｘ）などが含まれている。【０００３】
ディーゼルエンジンの排気ガス中に含まれるＰＭを除去する装置として、ディーゼルパティキュレートフィルタ（「ＤＰＦ」と称する）でＰＭを捕集し、捕集したＰＭを適宜タイミングで燃焼除去する排気ガス浄化装置が知られている。
このようなＤＰＦは、通常、ハニカム構造を呈する多孔質製のフィルタ基材が骨格を為し、該基材の隔壁内部を排気ガスが流通する際に、該隔壁表面でＰＭを捕集するようになっている。【０００４】
ところで、この種のＤＰＦにおいては、高価なプラチナ（白金）の代わりに、銀を触媒活性成分として用いたものが、最近提案されている。【０００５】
例えば、特許文献１（特開２００３−２８６８３５号公報）には、エンジン排気ガスの排気路に、γ−アルミナにチタンおよび銀を担持した粒状またはモノリス状の脱硝触媒と酸化触媒とを直列に配置し、エンジン排気ガスを、燃料の一部を取り出した燃料還元剤の存在下に脱硝触媒に接触させ、その後、酸化触媒に接触させるエンジン排気ガスの浄化方法が開示されている。【０００６】
特許文献２（特開２００７−１９６１３５号公報）には、内燃機関から排出される排ガス中に含まれる粒子状物質を浄化する排ガス浄化触媒に関し、銀が担持されたベーマイトを焼成してなる排ガス浄化触媒が開示されている。【０００７】
特許文献３（特開２００７−３１５３２８号公報）には、ディーゼル機関に接続された排ガス管と、前記排ガス管内の排ガス通路に配置され且つセリアと銀とを含む酸化触媒を備えるＰＭ浄化体と、前記排ガス管内の排ガス通路に配置され且つゼオライトと前記ゼオライトに担持された遷移金属とを含むＮＯｘ選択還元型触媒を備えるＮＯｘ浄化体と、を備えたディーゼル排ガス浄化用構造体が開示されている。【０００８】
特許文献４（特表２００９−５１３３３５号公報）には、ディーゼルエンジンの排気通路に挿入される排気ガス浄化装置において、銀（Ａｇ）成分、銅（Ｃｕ）成分またはこれらの混合物が担持されてなる窒素酸化物低減触媒部と、Ｐｔ、Ｐｄ、Ｉｒ及びＲｈからなる群から選ばれた１種以上からなる白金族触媒が担持されている粒子除去フィルター部とを、排気ガスの流れに対して上流から順次に設け、窒素酸化物低減触媒部の前端部にディーゼル噴射インジェクターが設けられたディーゼルエンジンの排気ガス浄化装置が開示されている。【０００９】
特許文献５（特開２００９−１１２９６２号公報）には、内燃機関から排出される排ガスを浄化する排ガス浄化装置であって、排ガスが流通するガス流路と、このガス流路に設けられ且つ多数の細孔が形成されたパティキュレートフィルタと、を備え、排ガスに接触する前記パティキュレートフィルタの導入面は、その略全体が、前記細孔よりも小さい孔径を有する微細孔が形成された微多孔体で被覆され、前記微多孔体は、酸素貯蔵・放出性の酸化物からなる担体と、この担体に担持されたＡｇを含有する触媒と、を備える排ガス浄化装置が開示されている。【００１０】
特許文献６（特開２０１０−４２３９６号公報）には、一方の端部を排ガス流入部とし、他方の端部を排ガス流出部とするウォールフロー構造を有する多孔質フィルタ基材と、該多孔質フィルタ基材に担持された触媒とを備え、該多孔質フィルタ基材は、軸方向に貫通して形成された複数の貫通孔のうち、排ガス流入部が開放されるとともに排ガス流出部が閉塞された複数の流入セルと、該複数の貫通孔の排ガス流入部が閉塞されるとともに排ガス流出部が開放された複数の流出セルと、該流入セル及び該流出セルを隔てるセル隔壁とを備え、該触媒は、該セル隔壁の少なくとも該流入セル側の表面に担持された第１の触媒層と、該セル隔壁を形成する該多孔質フィルタ基材の気孔の壁面表面に担持された第２の触媒層とからなり、該排ガス流入部から流入する内燃機関の排ガスを該セル隔壁を介して該流出セルに流通させる間に、該排ガス中のパティキュレートを前記触媒により酸化し、浄化された該排ガスを該排ガス流出部から流出せしめる排ガス浄化用酸化触媒装置において、該触媒は、一般式Ｙ１−ｘＡｇｘＭｎ１−ｙＴｉｙＯ３で表される複合金属酸化物と、酸化ジルコニウムとの混合物の多孔質体からなることを特徴とする排ガス浄化用酸化触媒装置が開示されている。【００１１】
特許文献７（特開２０１０−２８４５８３号公報）には、一方の端部を排ガス流入部とし、他方の端部を排ガス流出部とするウォールフロー構造を有する多孔質フィルタ基材と、該多孔質フィルタ基材に担持され複合金属酸化物からなる酸化触媒とを備える排ガス浄化用酸化触媒装置において、該複合金属酸化物を構成する複数の金属の化合物の水溶液を、スプレードライ法、噴霧熱分解法、凍結乾燥法のいずれか１種の方法により、該多孔質フィルタ基材の表面に塗布し、焼成することにより形成され、該排ガス流入部から流入した排ガスが導入される該多孔質フィルタ基材の表面を被覆するとともに、該多孔質フィルタ基材の細孔よりも孔径が小さい細孔を有する多孔質体からなる該酸化触媒を備え、該酸化触媒は、化学式ＹＭｎＯ３、Ｙ１−ｘＡｇｘＭｎＯ３（０．０１≦ｘ≦０．３０）、Ｙ１−ｘＡｇｘＭｎ１−ｙＡｙＯ３（０．０１≦ｘ≦０．３０かつ０．００５≦ｙ≦０．３０、ＡはＴｉ、Ｎｂ、Ｔａ、Ｒｕ、Ｃｅ、Ｆｅからなる群から選択される１種の金属）で表されるいずれか１種の複合金属酸化物からなることを特徴とする排ガス浄化用酸化触媒装置が開示されている。【００１２】
特許文献８（特開２０１１−１５２５２９号公報）には、内燃機関から排出される排ガス中の粒子状物質を浄化するためのフィルターであって、フィルター基材の表面に銀被膜を有し、さらに銀被膜上に触媒を有していることを特徴とする排ガス浄化用フィルターが開示されている。【００１３】
特許文献９（特開２０１２−３６８２１号公報）には、Ｐｔ、Ｐｄ及びＲｈのよりなる群から選ばれる少なくとも一種類の貴金属および／または該貴金属の酸化物を含む第一酸化触媒、銀および／または銀の酸化物を含む銀含有ＤＰＦ触媒、並びに、Ｐｔ、Ｐｄ及びＲｈのよりなる群から選ばれる少なくとも一種類の貴金属および／または該貴金属の酸化物を含む第二酸化触媒が、内燃機関から排出される排気ガスの上流側から下流側に沿ってこの順序で配置されていることを特徴とする排気ガス浄化装置が開示されている。
【先行技術文献】
【特許文献】
【００１４】
【特許文献１】特開２００３−２８６８３５号公報
【特許文献２】特開２００７−１９６１３５号公報
【特許文献３】特開２００７−３１５３２８号公報
【特許文献４】特表２００９−５１３３３５号公報
【特許文献５】特開２００９−１１２９６２号公報
【特許文献６】特開２０１０−４２３９６号公報
【特許文献７】特開２０１０−２８４５８３号公報
【特許文献８】特開２０１１−１５２５２９号公報
【特許文献９】特開２０１２−３６８２１号公報
【発明の概要】
【発明が解決しようとする課題】
【００１５】
流通する排気ガスが接触するフィルタ基材表面に、銀を含有する銀触媒層を形成した場合、高温になると銀触媒層中の銀が拡散して基材内に移動し、基材成分（例えばＳｉＯ2）と反応して失活するようになるため、特に高温でのＰＭ燃焼能力が低下するという課題が明らかになってきた。
また、白金などの貴金属を含有する貴金属触媒層を、前記銀触媒層を形成した基材の反対面に形成した場合、銀触媒層中の銀が上記のように基材内を移動して貴金属触媒層中の貴金属と接触し、貴金属の触媒活性をも失活させてしまうという課題も明らかになってきた。【００１６】
そこで本発明は、流通する排気ガスが接触するフィルタ基材表面に、銀を触媒活性成分として含有する銀触媒層を形成してなる構成を備えたディーゼルパティキュレートフィルタに関し、銀の拡散性を抑制し、特に高温でのＰＭ燃焼能力を安定して発揮させることができる、新たなディーゼルパティキュレートフィルタを提案せんとするものである。
【課題を解決するための手段】
【００１７】
本発明は、フィルタ基材の隔壁内部を排気ガスが流通するディーゼルパティキュレートフィルタであって、排気ガスが流入する側の前記隔壁の表面の一部又は全部に、銀及びパラジウムを含む銀合金を触媒活性成分として含有する銀触媒層を形成してなる構成を備えたディーゼルパティキュレートフィルタ（「ＤＰＦ」と称する）を提案する。【００１８】
本発明は、好ましい一例として、排気ガスの上流側が開口され、下流側が封鎖されたガス流入セルと、排気ガスの上流側が封鎖され、下流側が開口されたガス流出セルとを、基材隔壁を介して隣接して設けてなる構成を備えたＤＰＦであって、ガス流入セルの隔壁の表面の一部又は全部に、銀又は銀合金又はこれら両方を含む銀触媒層を備えたＤＰＦを提案する。
【発明の効果】
【００１９】
本発明が提案するＤＰＦは、銀にパラジウムを加えて合金化させ、これを用いて、排気ガスが流入する側のフィルタ基材の隔壁の表面に銀触媒層を形成することにより、銀触媒層中の銀の高温時における拡散性を抑制することができ、高温でのＰＭ燃焼能力を安定して発揮させることができるようにしたものである。
【図面の簡単な説明】
【００２０】
【図１】本発明のＤＰＦの一例を模式的に示した斜視図である。
【図２】図１に示したＤＰＦの一部を拡大して示した断面図である。
【図３】図１の変形例に係るＤＰＦの一部を拡大して示した断面図である。
【図４】図３の変形例に係るＤＰＦの一部を拡大して示した断面図である。
【図５】本発明の排気ガス浄化装置の一例を模式的に示した断面図である。
【発明を実施するための形態】
【００２１】
次に、本発明を実施するための形態の一例としてのディーゼルパティキュレートフィルタ（「本ＤＰＦ」と称する）１について説明する。
【００２２】
＜本ＤＰＦ＞
本ＤＰＦ１は、フィルタ基材２における、排気ガスが流入する側の隔壁２ａの表面の一部又は全部に、銀及びパラジウムを含む銀合金を触媒活性成分として含有する銀触媒層５を形成してなる構成を備えたディーゼルパティキュレートフィルタである。
【００２３】
本ＤＰＦ１は、フィルタ基材１の隔壁２ａ内部を排気ガスが流通することができ、排気ガスが該隔壁２ａ内部を流通する際、該隔壁２ａ表面でガス中のＰＭを捕集することができ、捕集したＰＭは銀触媒層５における銀の燃焼触媒作用により燃焼させることができる。
【００２４】
（基材）
本ＤＰＦの骨格をなすフィルタ基材２は、図１及び図２に示すように、ハニカム構造を呈し、排気ガスの流動方向に連通した複数のセル３を有し、各セル３は隔壁で互いに仕切られ、隣接するセルの端部が交互に目封じされている。これにより、排気ガスの上流側を開口し、下流側が封鎖されたガス流入セル３Ａと、排気ガスの上流側が封鎖され、下流側が開口してなるガス流出セル３Ｂとが、基材隔壁２ａを介して隣接して配置してなる構成を備えたものとなっている。
【００２５】
但し、本ＤＰＦのフィルタ基材２の形状は、上記のような形状に限定されるものではない。例えば、ウォールスルー型、フロースルーハニカム型、ワイヤメッシュ型、セラミックファイバー型、金属多孔体型、粒子充填型、フォーム型など、ＤＰＦとして公知の基材を採用することが可能である。
【００２６】
フィルタ基材２の材質は、セラミックス等の耐火性材料や金属材料などからなる多孔質材料であればよい。
セラミック製基材の材質としては、耐火性セラミック材料、例えば炭化ケイ素（ＳｉＣ）、コージライト、コージライト−アルファアルミナ、窒化ケイ素、ジルコンムライト、スポジュメン、アルミナ−シリカマグネシア、ケイ酸ジルコン、シリマナイト（ｓｉｌｌｉｍａｎｉｔｅ）、ケイ酸マグネシウム、ジルコン、ペタライト（ｐｅｔａｌｉｔｅ）、アルファアルミナおよびアルミノシリケート類などを挙げることができる。
金属製基材の材質としては、耐火性金属、例えばステンレス合金、Ｆe-Ｃr-Ａl合金、ムライト、アルミナ、チタン酸アルミニウム等が挙げられる。
これらの中でも、ＰｄによるＦｅの基材への浸透抑制効果の観点から、炭化ケイ素（ＳｉＣ）が特に好ましい。
【００２７】
セル３の形成密度は、特に限定するものではないが、基材断面１ｃｍ2当たり１０〜１００個のセルが形成されたものが好ましい。
【００２８】
隔壁２ａの厚さは、特に限定するものではないが、１０μｍ〜３００μｍの範囲内であるのが好ましい。
【００２９】
（銀触媒層）
本ＤＰＦでは、上記フィルタ基材２において、ガスが流入する側の隔壁２ａの表面の一部又は全部に、銀及びパラジウムを含む銀合金を触媒活性成分として含有する銀触媒層５を形成する。
例えば、図１及び図２に示すフィルタ基材２であれば、ガス流入セル３Ａの隔壁の表面の一部又は全部に銀触媒層５を形成するのが好ましい。この際、ガス流入セル３Ａの隔壁のうち、排気ガスが隔壁２ａを通過する部分の表面に銀触媒層５を形成すればよい。
【００３０】
前記銀触媒層５中の銀は、基材体積に対して１ｇ／Ｌ以上含有するのが好ましく、中でも１．５ｇ／Ｌ以上或いは１０ｇ／Ｌ以下、その中でも２．０ｇ／Ｌ以上の割合で含有するのがさらに好ましい。
【００３１】
前記銀及びパラジウムを含む銀合金における、銀とパラジウムの比率は９９：１〜１：３であるのが好ましい。
銀に対してパラジウムを1ｗｔ％以上含有させることで、高温時における銀の拡散をより効果的に抑制することができる。また、７５ｗｔ％以下であれば、銀の触媒活性効果を妨げることもない。
かかる観点から、銀とパラジウムの比率は５：１〜１：３であるのがさらに好ましい。
【００３２】
前記銀合金は、銀及びパラジウムの効果を妨げない限りにおいて、銀及びパラジウム以外の元素を含有していてもよい。例えばＮｂ、Ｌａ、Ｆｅ、Ｙ、Ｐｒ、Ｂａ、Ｃａ、Ｍｇ、ＳｎおよびＳｒよりなる群から選ばれる少なくとも一種類の元素又はその酸化物を含有してもよい。この際、銀及びパラジウムの効果を妨げない観点から、これらの含有量は１〜３５質量％とするのが好ましい。
【００３３】
前記銀触媒層５において、銀及びパラジウムを含む銀合金は、無機多孔質体に担持された状態で存在するのが好ましい。
【００３４】
ここで、無機多孔質体としては、例えばシリカ、アルミナおよびチタニア化合物から成る群から選択される無機多孔質体、或いは、セリウム化合物、ジルコニウム化合物、セリア・ジルコニア複合酸化物などのＯＳＣ材からなる多孔質体を挙げることができる。
より具体的には、例えばアルミナ、シリカ、シリカ−アルミナ、アルミノ−シリケート類、アルミナ−ジルコニア、アルミナ−クロミアおよびアルミナ−セリアから選択される化合物からなる多孔質体を挙げることができる。
中でも、セリウム酸化物の量が５〜５０重量％であるであるセリウム-ジルコニウム複合酸化物からなる無機多孔質体が特に好ましい。セリウム酸化物の量が５０重量％以下であれば、高温時、例えば７００℃以上の温度に加熱された場合であっても、担体の比表面積が低下することがなく、触媒の熱劣化を引き起こすことを防止できるから好ましい。
また、当該無機多孔質体は、Ｎｂ、Ｌａ、Ｆｅ、Ｙ、Ｐｒ、Ｂａ、Ｃａ、Ｍｇ、ＳｎおよびＳｒよりなる群から選ばれる少なくとも一種類の原子の酸化物を含有していてもよい。
【００３５】
前記銀触媒層５は、その他の成分、例えばバインダー成分や安定剤成分などを含んでいてもよい。
バインダー成分としては、ＳiＯ2、ＴiＯ2、ＺrＯ2およびＡl2Ｏ3よりなる群から選ばれる少なくとも一種類のバインダー成分を挙げることができる。
安定剤としては、例えばアルカリ土類金属やアルカリ金属を挙げることができる。中でも、マグネシウム、バリウム、ホウ素、トリウム、ハフニウム、ケイ素、カルシウム、カリウム、ナトリウム、セシウム及びストロンチウムから成る群から選択される金属のうちの一種又は二種以上を選択可能である。
【００３６】
前記銀触媒層５の厚さは、７０μｍ以下であるのが好ましい。銀触媒層５の厚さが大きすぎると、銀触媒層中の銀と排気ガスとの接触機会へ減るため、分解効率が低下してしまう。他方、薄過ぎると、耐熱性が低下してしまう。かかる観点から、前記銀触媒層の厚さは５μｍ以上或いは５０μｍ以下であるのがさらに好ましく、中でも１０μｍ以上或いは４０μｍ以下であるのがより一層好ましい。
【００３７】
銀触媒層５の表面は、凹凸を有するように形成してもよい。例えば、銀触媒層５の厚さの５０％以上の平均厚さを有する表面凹凸部を銀触媒層５の表面に形成するようにしてもよい。
銀触媒層５の表面にこのような表面凹凸部を形成すれば、表面凹凸部による隙間を通じて排気ガスが流れるため、排ガスによる背圧の上昇を抑制することができると共に、滞留したＰＭ粒子の燃焼効率も向上させることができる。
かかる観点から、当該表面凹凸部の平均厚さは、銀触媒層５の厚さの５０％以上であるのが好ましく、中でも６０％以上、中でも６５％以上、その中でも７５％以上或いは９５％以下であるのが好ましい。
【００３８】
なお、銀触媒層５の表面凹凸部の平均厚さは、上述のように凹部の中でも一番低い凹部の底から凸部までの高さの平均値であり、その測定に際しては、例えば株式会社キーエンス製「３Ｄリアルサーフェスビュー顕微鏡ＶＥ−８８００」を用いて測定することができる。
測定原理としては、最初に試料を水平にしてＳＥＭ画像を撮影し、次に、試料を所定角度（θ）傾けて再度ＳＥＭ画像を撮影する。このように試料をθ傾けて、観察像上でaの移動距離を計測してaの高さを求め、観察像からaに相当する点を自動的に数万ポイント抽出して演算し、３Ｄ像を構築することにより、表面凹凸部の平均厚さを測定するものである。
【００３９】
このような表面凹凸部を備えた銀触媒層５を形成する方法としては、銀触媒層５の原料、例えば銀とパラジウムが溶解している銀溶液中に、シリカやアルミナなどの無機多孔質体粉末を添加して混合し、これを湿式粉砕して粉砕スラリーを得、この粉砕スラリーに、必要に応じてその他の成分、例えばバインダー成分や安定剤成分などを加えてコート組成物を調製して、これをコートし、焼成して銀触媒層５を形成することができる。
この際、スラリーを湿式粉砕する際の粉砕エネルギーを制御することで、銀触媒層５の表面凹凸部の平均厚さを調整することができる。例えばボールミルを使用して粉砕する場合であれば、ボールミルの大きさ、スラリー量に対するボールミルの個数割合、回転数及び回転時間などを調整して粉砕エネルギーを制御すればよく、粉砕エネルギーを大きくすれば、銀触媒層５の表面凹凸部の平均厚さを小さくすることができる。
【００４０】
（貴金属触媒層）
本ＤＰＦは、図３に示すように、さらに前記ガス流出セル３Ｂの隔壁の表面の一部又は全部に、Ｐｔ、Ｐｄ及びＲｈからなる群から選ばれる少なくとも一種類の貴金属および／または該貴金属の酸化物を含む貴金属触媒層６を積層するようにしてもよい。
また、図４に示すように、貴金属触媒層６をガス流出セル３Ｂの隔壁の表面から内部に向けて埋設するように設けてもよいし、また、貴金属触媒層６の一部をガス流出セル３Ｂの隔壁の表面に設け、一部を埋設するように設けてもよい。
ガス流出セル３Ｂの隔壁の一部又は全部に貴金属触媒層６を設けることにより、排ガス温度を上げるために添加した燃料の未燃焼分であるＣＯやＨＣなどを、この貴金属触媒層６によって効率的に処理することができる。
但し、該貴金属触媒層６は必要に応じて設けるのが好ましく、必ず設ける必要はない。
【００４１】
このように貴金属触媒層６を設けた場合、銀が拡散して貴金属触媒層６中の貴金属と接触すると、該貴金属は即座に触媒活性を失活してしまう。しかし、本ＤＰＦは、銀の拡散を抑制することができるため、該貴金属の失活を防止することができる。
【００４２】
貴金属触媒層６中の貴金属としては、銀（Ａｇ）よりも電気陰性度の高いＲｈ、Ｐｔ、Ｐｄ、Ｉｒ、Ａuのいずれかの貴金属を単独であるいは組み合わされて採用するのが好ましい。特にＲｈ、Ｐｔ及びＰｄが好ましく、これらは単独であるいは組み合わせて使用するのが好ましい。
【００４３】
貴金属触媒層６中の貴金属は、多孔質基材の体積1リットルに対して、０．０１ｇ〜１０ｇ、中でも０．１ｇ以上或いは５ｇ以下の範囲内の量で含有されるのが好ましい。このような量で触媒が貴金属を含有することにより、排気ガスを効率的に浄化することができる。
【００４４】
貴金属触媒層６において、貴金属は、無機多孔質体に担持された状態で存在するのが好ましい。
【００４５】
ここで、無機多孔質体としては、例えばシリカ、アルミナおよびチタニア化合物から成る群から選択される無機多孔質体、或いは、セリウム化合物、ジルコニウム化合物、セリア・ジルコニア複合酸化物などのＯＳＣ材からなる多孔質体を挙げることができる。
より具体的には、例えばアルミナ、シリカ、シリカ−アルミナ、アルミノ−シリケート類、アルミナ−ジルコニア、アルミナ−クロミアおよびアルミナ−セリアから選択される化合物からなる多孔質体を挙げることができる。
中でも、セリウム酸化物の量が５〜５０重量％であるであるセリウム-ジルコニウム複合酸化物からなる無機多孔質体が特に好ましい。セリウム酸化物の量が５０重量％を上回る場合には、高温時、例えば７００℃以上の温度に加熱すると担体の比表面積が低下して、最終的に触媒の熱劣化を引き起こす傾向が生ずる。
また、当該無機多孔質体は、Ｎｂ、Ｌａ、Ｆｅ、Ｙ、Ｐｒ、Ｂａ、Ｃａ、Ｍｇ、ＳｎおよびＳｒよりなる群から選ばれる少なくとも一種類の原子の酸化物を含有していてもよい。
【００４６】
貴金属触媒層６は、その他の成分、例えばバインダー成分や安定剤成分などを含んでいてもよい。
バインダー成分としては、ＳiＯ2、ＴiＯ2、ＺrＯ2およびＡl2Ｏ3よりなる群から選ばれる少なくとも一種類のバインダー成分を挙げることができる。
安定剤としては、例えばアルカリ土類金属やアルカリ金属を挙げることができる。中でも、マグネシウム、バリウム、ホウ素、トリウム、ハフニウム、ケイ素、カルシウムおよびストロンチウムから成る群から選択される金属のうちの一種又は二種以上を選択可能である。
【００４７】
貴金属触媒層６の厚さは、１０μｍ〜１００μｍであるのが好ましい。貴金属触媒層６の厚さが大きすぎると、貴金属触媒層６中の触媒活性成分と排気ガスとの接触機会へ減るため、分解効率が低下してしまう。薄過ぎると、耐熱性が低下してしまう。かかる観点から、前記貴金属触媒層６の厚さは１０μｍ以上或いは７０μｍ以下であるのがさらに好ましく、中でも２０μｍ以上或いは５０μｍ以下であるのがより一層好ましい。
【００４８】
＜製法＞
次に、本ＤＰＦの製造方法の一例について説明する。
【００４９】
銀触媒層５は、銀とパラジウムが溶解している銀溶液中に、シリカやアルミナなどの無機多孔質体粉末を添加してスラリーを調製し、これをフィルタ基材表面の一部又は全部、より具体的には、例えば上記ガス流入セル３Ａの隔壁の表面の一部又は全部に塗布し、乾燥し、例えば空気中、酸素富化空気などの酸化性雰囲気において、例えば４００〜７００℃で焼成するか還元することにより銀触媒層５を形成すればよい。但し、このような方法に限定するものではない。
【００５０】
銀化合物を溶媒に溶解している銀が溶解している銀溶液を調製すればよい。
該銀化合物としては、例えば硝酸銀、酢酸銀、フッ化銀などを用いることができ、溶媒としては、酢酸、アンモニア水などを用いることができる。
【００５１】
可溶性銀化合物の溶液から銀化合物を金属銀に還元して担体上に析出させることで、銀が微細粒子として担体上に付着し、銀の表面積が大きくなることが考えられる。このような効果は上記の担体粒子以外の担体粒子を用いた場合にも得られると考えられるが、上記の担体粒子を用いた場合に特に顕著である。
この際、還元剤としては、例えば、ヒドラジン、ハイドロサルファイト、チオ硫酸ソーダ、ホルマリン、亜硝酸カリウム、亜硝酸水素カリウム、亜硝酸ナトリウム、亜硫酸水素ナトリウム、アンモニウム、グリコース、クエン酸第一鉄溶液、タンニン酸、ヒドラジンヒドラード、エチレンジアミン四酢酸、テトラヒドロホウ酸ナトリウム、次亜リン酸などを挙げることができる。
【００５２】
なお、銀触媒層５の形成に関しては、なるべく基材内に銀溶液が浸透しないようにするのが好ましい。銀溶液中の銀が基材内に浸透して例えばＳｉＣなどと反応すると、銀が失活するからである。但し、基材は多孔質であるため、多少は基材内に銀溶液が浸透するのはやむを得ない。
【００５３】
銀触媒層５を形成する際、上述したように、スラリーを湿式粉砕する際の粉砕エネルギーを制御することで、銀触媒層５の表面に表面凹凸部を形成することができると共に、該表面凹凸部の平均厚さを調整することができる。例えばボールミルを使用して粉砕する場合であれば、ボールミルの大きさ、スラリー量に対するボールミルの個数割合、回転数及び回転時間などを調整して粉砕エネルギーを制御すればよく、粉砕エネルギーを大きくすれば銀触媒層５の表面凹凸部の平均厚さを小さくすることができる。
【００５４】
他方、貴金属触媒層６は、貴金属が溶解している銀溶液中に、シリカやアルミナなどの無機多孔質体粉末を添加してスラリーを調製し、これをフィルタ基材表面の一部又は全部、より具体的には、例えば上記ガス流出セル３Ｂの隔壁の表面の一部又は全部に塗布し、乾燥し、焼成することにより貴金属触媒層６を形成すればよい。但し、このような方法に限定するものではない。
【００５５】
＜本排気ガス浄化装置＞
次に、前述した本ＤＰＦを用いた排気ガス浄化装置（「本排気ガス浄化装置」と称する）について説明する。
【００５６】
本排気ガス浄化装置は、例えば図５に示すように、内燃機関から排出される排気ガスが流動するガス流通路１０内において、上記本ＤＰＦ１を配置すると共に、該本ＤＰＦ１の上流側に、Ｐｔ、Ｐｄ及びＲｈのよりなる群から選ばれる少なくとも一種類の貴金属および／または該貴金属の酸化物を含む第１触媒構造体１１を配置し、さらにその上流側に、排気ガスの温度を調整するための加熱手段１２を配置するのが好ましい。
【００５７】
この際、同一ケーシング内に本ＤＰＦ１と第１触媒構造体１１を配置するようにしてもよいし、また、別のケーシング内にそれぞれ本ＤＰＦ１と第１触媒構造体１１を配置するようにしてもよい。
【００５８】
（第１触媒構造体）
第１触媒構造体１１は、例えば、多孔質セラミックス製の基材を用いて形成することができる。
多孔質セラミックス製基材は、例えばコージェライト、炭化ケイ素、窒化ケイ素などで形成することができる。また、メタルハニカム基材も第一酸化触媒２１の基材として有効に使用することもできる。
【００５９】
この多孔質基材（メタルハニカムを含む）としては、長手方向に多数の貫通孔（セル）が形成された形態を有しており、それぞれの貫通孔が隔壁で区画されたものを好ましく使用することができる。
隔壁の厚さ（Ｔ）は、１０〜３００μｍの範囲内にあることが好ましい。
また、この多孔質基材は、排気ガスとの接触面積が大きいことが好ましく、基材の表面積は１０〜５０ｃｍ2／ｃｍ3の範囲内にあることが好ましい。
このような多孔質基材の断面１ｃｍ2あたり、１５〜２００個のセルが形成された多孔質基材を使用することが好ましい。
【００６０】
このような多孔質基材の直径は、この触媒を含有する排気ガス流路径にあわせて適宜設置することができるが、触媒を設ける部分のケーシングである排気ガス流路径（内径）の９０〜９８％程度の直径を有する多孔質基材が使用しやすく、しかも、排気ガスのほとんど全部が触媒と接触して排気されるので好ましい。
【００６１】
この第１貴金属触媒体１１には、Ｒｈ、Ｐｔ、Ｐｄ、Ｉｒ、Ａuのいずれかの貴金属を単独であるいは組み合わされて含有するものが好ましい。中でもＲｈ、Ｐｔ、Ｐｄが好ましく、これらは単独であるいは組み合わせて使用することができる。
【００６２】
これらの第一酸化触媒構造体１１には、上記のような貴金属が、多孔質基材の体積1リットルに対して、０．１〜１０ｇ、好ましくは１〜５ｇの範囲内の量で含有されるのが好ましい。このような量で触媒が貴金属を含有することにより、排気ガスを効率的に浄化することができる。
【００６３】
多孔質基材に固着されている触媒成分は、無機多孔質体に担持された状態で存在するのが好ましい。
ここで、無機多孔質体としては、例えばシリカ、アルミナおよびチタニア化合物から成る群から選択される無機多孔質体、或いは、セリウム化合物、ジルコニウム化合物、セリア・ジルコニア複合酸化物などのＯＳＣ材からなる多孔質体を挙げることができる。
【００６４】
第一酸化触媒は、さらに耐熱性を強化したアルミナやアルミナ複合酸化物を含有することができる。
【００６５】
（加熱手段）
排気ガス中のＰＭが本ＤＰＦの表面に捕集され堆積すると、ＤＰＦのＰＭ捕集能力が低下するため、適宜のタイミングで本ＤＰＦの表面に堆積したＰＭを燃焼させることにより、本ＤＰＦを再生させる必要がある。
内燃機関からの排気ガス中には、ＰＭが含まれており、５００℃以下の低温では、有効に触媒が作用しない。この内燃機関からの排気ガスの温度は１５０〜１８０℃程度であり、この温度では、煤（ＰＭ）を燃焼させることはできないので、煤が燃焼する５５０℃以上、好適には６００〜６５０℃にまで排気ガスの温度を上げることで、本ＤＰＦの銀触媒層に堆積した煤（ＰＭ）を、銀の触媒作用により効率よく燃焼させることができ、本ＤＰＦを短時間で再生することができる。
【００６６】
加熱手段１２としては、例えば内燃機関で使用した燃料を直接噴霧する手段などを挙げることができる。
【００６７】
また、本排気ガス浄化装置は、さらにＮＯｘ処理触媒（図示なし）を配置するようにしてもよい。ＮＯｘ処理触媒を配置することで、ＮＯｘの大部分を処理してＮ2として排気することができる。
ここで使用されるＮＯｘ触媒は、通常使用されている尿素ＳＣＲ触媒やＮＯｘ触媒を用いることができる。
【００６８】
＜語句の説明＞ 
本明細書において「Ｘ〜Ｙ」（Ｘ，Ｙは任意の数字）と表現する場合、特にことわらない限り「Ｘ以上Ｙ以下」の意と共に、「好ましくはＸより大きい」或いは「好ましくはＹより小さい」の意も包含する。
また、「Ｘ以上」（Ｘは任意の数字）或いは「Ｙ以下」（Ｙは任意の数字）と表現した場合、「Ｘより大きいことが好ましい」或いは「Ｙ未満であることが好ましい」旨の意図も包含する。
【実施例】
【００６９】
以下、本発明を下記実施例及び比較例に基づいてさらに詳述する。【００７０】
（実施例１）
Ａｌ2Ｏ3(８０質量部)に、硝酸銀水溶液及び硝酸パラジウム水溶液を含浸させ、１２０℃で蒸発乾固させた。これを８００℃×２０時間焼成し、ＡｇとＰｄを合金化させてＡｇＰｄ合金パティキュレート焼成触媒粉末を得た。この際、ＡｇＰｄ合金におけるＡｇとＰｄのモル比率は９９：１であった。
このＡｇＰｄ合金パティキュレート燃焼粉末２００ｇ、アルミナ濃度２０質量％のアルミナゾル５００ｇ及び純水３００ｇを混合し、ボールミルで湿式粉砕し、ＡｇＰｄスラリーを得た。なお、この際のボールミルは、メディア（球石）としてアルミナ製ボールミル（大きさ２０ｎｍ）を使用し、スラリー量に対するボールミルの個数割合を３０％とし、回転数４０ｒｐｍ、回転時間５時間で行った。【００７１】
直径１４３．８ｍｍ、長さ１５２．４ｍｍのＳｉＣ製ＤＰＦ（３００セル／平方インチ、壁厚１２ミル）に、該ＤＰＦの入口側から長さ方向で８０％の位置まで、加熱溶解したパラフィンを含浸させ、吸引により余分なパラフィンを除液した。その後、冷却してパラフィンを硬化させた。これにより、入口側から長さ方向で８０％の位置までの隔壁内の細孔をパラフィンで埋めた。空気、スラリーがセル内を流れるようにするために出口側２０％のセル壁内はパラフィンを埋め込まなかった。【００７２】
ＤＰＦの出口側から減圧にして、入口側からＡｇＰｄスラリーを押し込み、ガス流入セルにスラリーを注入した。余剰スラリーは、吸引により取り除き、７０℃で３時間乾燥後、５００℃で１時間焼成してパラフィンを除去し、ガス流入セルの入口側から長さ方向で８０％の位置までの隔壁表面全面に、ＡｇＰｄ合金を含有する銀触媒層を形成してなるＡｇＰｄ合金パティキュレート燃焼触媒を得た。
この際、銀触媒層の厚さは３０μｍであった。【００７３】
（比較例１）
実施例１において、ＡｇＰｄ合金を含有する銀触媒層を形成する代わりに、硝酸銀水溶液のみを含浸させて、Ｐｄを含有しない同量の銀触媒層を形成してＡｇパティキュレート燃焼触媒を得た。
この際、銀触媒層の厚さは３０μｍであった。【００７４】
（比較例２）
実施例１において、ＡｇＰｄ合金を含有する銀触媒層を形成する代わりに、硝酸Ｐｔ水溶液のみを含浸させて、同量のＰｔ触媒層を形成してなるＰｔパティキュレート燃焼触媒を得た。
この際、Ｐｔ触媒層の厚さは３０μｍであった。【００７５】
（実施例２）
実施例１と同様に、ＡｇＰｄ合金を含有する銀触媒層を形成してなるＡｇＰｄ合金パティキュレート燃焼触媒を得た。
次いで、Ｐｔ粉末２００ｇ、アルミナ濃度２０質量％のアルミナゾル５００ｇ、純水３００ｇを混合し、ボールミルで湿式粉砕し、Ｐｔスラリーを得た。なお、この際のボールミルは、メディア（球石）としてアルミナ製ボールミル（大きさ２０ｎｍ）を使用し、スラリー量に対するボールミルの個数割合を３０％とし、回転数４０ｒｐｍ、回転時間５時間で行った。【００７６】
該ＤＰＦの出口側から長さ方向で８０％の位置まで、加熱溶解したパラフィンを含浸させ、吸引により余分なパラフィンを除液した。その後、冷却してパラフィンを硬化させた。これにより、出口側から長さ方向で８０％の位置までの隔壁内の細孔をパラフィンで埋めた。空気、スラリーがセル内を流れるようにするために入口側２０％のセル壁内はパラフィンを埋め込まない。
ＤＰＦの入口側から減圧にして、出口側からＰｔスラリーを押し込み、ガス流出セルにスラリーを注入した。余剰スラリーは、吸引により取り除き、７０℃で３時間乾燥後、５００℃で１時間焼成しパラフィンを除去して、ガス流出セルの出口側から長さ方向で８０％の位置までの隔壁表面全面に、Ｐｔを含有するＰｔ触媒層を形成してなるＡｇＰｄ合金パティキュレート燃焼触媒を得た。
この時のＰｔは、基材体積に対して０．５ｇ／Ｌ含有していた。【００７７】
（実施例３〜１３・比較例３）
ＡｇＰｄ合金におけるＡｇとＰｄのモル比率を表２のように変化させた以外は、実施例２と同様にＡｇＰｄ合金パティキュレート燃焼触媒を得た。【００７８】
（比較例４〜９）
ＡｇＰｄ合金におけるＡｇとＰｄのモル比率を、表２のように変化させて実施例１と同様にＡｇＰｄスラリーを得た。次いで、直径１４３．８ｍｍ、長さ１５２．４ｍｍのＳｉＣ製ＤＰＦ（３００セル／平方インチ、壁厚１２ミル）に、当該ＡｇＰｄスラリーを、ＤＰＦの入口側から長さ方向で８０％の位置まで含浸させ、乾燥、焼成して、ガス流入セルの入口側から８０％の位置までの基材隔壁の表面から内部にかけて、銀及びパラジウムを含む合金が散在してなるＡｇＰｄ合金パティキュレート燃焼触媒を得た。
次いで、実施例２と同様に、ガス流出セルの出口側から長さ方向で８０％の位置までの隔壁表面全面に、Ｐｔを含有するＰｔ触媒層を形成してなるＡｇＰｄ合金パティキュレート燃焼触媒を得た。【００７９】
＜ＰＭ燃焼速度試験＞
実施例及び比較例で作製したパティキュレート燃焼触媒を、電気炉で９００℃、７５時間耐久処理した。９００℃耐久処理しないパティキュレート燃焼触媒（表中の「Ｆｒｅｓｈ」）と、９００℃耐久処理したパティキュレート燃焼触媒（表中の「９００℃耐久」）それぞれについて、下記の方法でＰＭ燃焼速度（ｇ／ｍｉｎ）を測定した。測定結果は表１及び表２に示す。【００８０】
２．４Ｌディーゼルエンジンの排気管の途中の上流側に、直径１４３．８ｍｍ、長さ７６．２ｍｍのコージェライト製ハニカム型酸化触媒（Ｐｔ担持量：２．４ｇ／Ｌ、Ｐｄ担持量：０．６ｇ／Ｌ）を設置し、下流側に実施例・比較例で作製したパティキュレート燃焼触媒を配置した。【００８１】
エンジン回転数１１００ｒｐｍ、負荷１４０Ｎｍで１時間運転し、排ガス中のＰＭをパティキュレート燃焼触媒１リットル当たり４ｇ堆積させた。
その後、ハニカム型酸化触媒の上流側から、ＪＩＳ２号軽油を０．９７Ｌ／ｈ噴霧し、軽油成分を該酸化触媒で燃焼させることで、パティキュレート燃焼触媒入口の排ガス温度を１０分間、６００℃に保持した。これにより、パティキュレート燃焼触媒上に堆積したＰＭを燃焼させることができた。この時、ＰＭ燃焼前後でのパティキュレート燃焼触媒の質量変化量を測定し、この値からＰＭ燃焼速度（ｇ／ｍｉｎ）を算出した。【００８２】
次のような基準で判定し、判定結果を表１及び表２に示した。
○○○：０．９５ｇ／ｍｉｎ以上
○○：０．８３ｇ／ｍｉｎ以上０．９５ｇ／ｍｉｎ未満
○：０．８０ｇ／ｍｉｎ以上０．８３ｇ／ｍｉｎ未満
△：０．６０ｇ／ｍｉｎ以上０．８０ｇ／ｍｉｎ未満
×：０．６０ｇ／ｍｉｎ未満【００８３】
＜ＣＯ／ＴＨＣ酸化性能評価試験＞
実施例及び比較例で作製したパティキュレート燃焼触媒を、電気炉で７００℃、７５時間耐久処理し、その後、エンジン回転数２６００ｒｐｍ、負荷１４０Ｎｍで１０分間運転し、前処理をおこなった。その後、負荷変動により温度を昇降温し、各成分に対する浄化性能（Ｔ50）を測定した。【００８４】
次のような基準で判定し、判定結果を表２に示した。
＝ＣＯ(℃)＝
○○○：１３０℃以下
○○：１３０℃より高く１３５℃以下
○：１３５℃より高く１４０℃以下
△：１４０℃より高く１４５℃以下
×：１４５℃より高い【００８５】
＝ＴＨＣ(℃)＝
○○○：１３５℃以下
○○：１３５℃より高く１４０℃以下
○：１４０℃より高く１４５℃以下
△：１４５℃より高く１５０℃以下
×：１５０℃より高い【００８６】
なお、下記表１及び表２に示したＡｇ及びＰｄの「ｇ／Ｌ」は、基材１Ｌ換算でＡｇが担持されている質量（ｇ）を示すものである。
表１及び表２中の「コート状態」において「メンブレン」とは、基材隔壁の表面に、銀及びパラジウムを含む合金を含む表面層を、薄膜状に形成した状態を意味し、「通常」とは、基材隔壁の表面から内部にかけて、銀及びパラジウムを含む合金が散在した状態で担持されている状態を意味する。
表１及び表２中の「ＣＯ(℃)」「ＴＨＣ（℃）」は５０％浄化温度（Ｔ50）を意味するものである。【００８７】
【表１】
2014002772.tif 000003
【００８８】
【表２】
2014002772.tif 000004
【００８９】
実施例のＤＰＦは、基材の隔壁の表面に銀触媒層を形成すると共に、銀にパラジウムを加えて合金化させ、高温時における銀の拡散性を抑制しているため、銀の失活を抑制することができた。そのため、９００℃での耐久処理後も、ＰＭ燃焼速度の低下を抑えることができることを確認できた。
これに対し、銀にパラジウムを加えて合金化した銀合金を、基材の隔壁内部に担持させたものは、９００℃での耐久処理後、ＰＭ燃焼速度が顕著に低下した。これは、基材の隔壁内部に担持することで、基材中のケイ素（Ｓｉ）と銀が接触し易い環境にあるためであると考えることができる。
また、基材の隔壁の表面に銀触媒層を形成した場合でも、パラジウムを加えない場合には、やはり９００℃での耐久処理後、ＰＭ燃焼速度が顕著に低下することが認められた。【００９０】
（実施例１４）
Ａｌ2Ｏ3(８０質量部)に、硝酸銀水溶液及び硝酸パラジウム水溶液を含浸させ、１２０℃で蒸発乾固させた。これを８００℃×２０時間焼成し、ＡｇとＰｄを合金化させてＡｇＰｄ合金パティキュレート焼成粉末を得た。この際、ＡｇＰｄ合金におけるＡｇとＰｄのモル比率は９９：１であった。
このＡｇＰｄ合金パティキュレート燃焼粉末２００ｇと、アルミナ濃度２０質量％のアルミナゾル５００ｇと、純水３００ｇとを混合し、ボールミルで湿式粉砕し、ＡｇＰｄスラリーを得た。
この際のボールミルは、メディア（球石）としてアルミナ製ボールミル（大きさ５ｍｍ）を使用し、スラリー量に対するボールミルの個数割合を３０％とし、回転数２０ｒｐｍ、回転時間５時間で行った。【００９１】
直径１４３．８ｍｍ、長さ１５２．４ｍｍのＳｉＣ製ＤＰＦ（３００セル／平方インチ、壁厚１２ミル）に、該ＤＰＦの入口側から長さ方向で８０％の位置まで、加熱溶解したパラフィンを含浸させ、吸引により余分なパラフィンを除液した。その後、冷却してパラフィンを硬化させた。これにより、入口側から長さ方向で８０％の位置までの隔壁内の細孔をパラフィンで埋めた。空気、スラリーがセル内を流れるようにするために出口側２０％のセル壁内はパラフィンを埋め込まなかった。【００９２】
ＤＰＦの出口側から減圧にして、入口側から前記ＡｇＰｄスラリーを押し込み、ガス流入セルにスラリーを注入した。余剰スラリーは、吸引により取り除き、７０℃で３時間乾燥後、５００℃で１時間焼成してパラフィンを除去し、ガス流入セルの入口側から長さ方向で８０％の位置までの隔壁表面全面に、表面凹凸部を備えた銀触媒層を形成してなるパティキュレートフィルタ（サンプル）を得た。
この際、当該銀触媒層の厚さは３０μｍであった。【００９３】
（実施例１５）
実施例１４において、ボールミルの条件を、アルミナ製ボールミル（大きさ５ｍｍ）、スラリー量に対するボールミルの個数割合３０％、回転数３０ｒｐｍ、回転時間５時間に変更した以外、実施例１４と同様にして、パティキュレートフィルタ（サンプル）を得た。この際、銀触媒層の厚さは３０μｍであった。【００９４】
（実施例１６）
実施例１４において、ボールミルの条件を、アルミナ製ボールミル（大きさ１０ｍｍ）、スラリー量に対するボールミルの個数割合３０％、回転数２０ｒｐｍ、回転時間５時間に変更した以外、実施例１４と同様にして、パティキュレートフィルタ（サンプル）を得た。この際、銀触媒層の厚さは３０μｍであった。【００９５】
（実施例１７）
実施例１４において、ボールミルの条件を実施例１などと同様、すなわちアルミナ製ボールミル（大きさ２０ｎｍ）、スラリー量に対するボールミルの個数割合３０％、回転数４０ｒｐｍ、回転時間５時間に変更した以外、実施例１４と同様にして、パティキュレートフィルタ（サンプル）を得た。この際、銀触媒層の厚さは３０μｍであった。【００９６】
（実施例１８）
実施例１４において、ボールミルによる湿式粉砕を、ディスクミル（Retsch製ディスク）、回転数５００ｒｐｍ、回転時間１０分に変更した以外、実施例１４と同様にして、パティキュレートフィルタ（サンプル）を得た。この際、銀触媒層の厚さは３０μｍであった。【００９７】
＜コート層の表面凹凸測定およびコート層厚み＞
測定装置としては、株式会社キーエンス製「３Ｄリアルサーフェスビュー顕微鏡ＶＥ−８８００」を用いて、下記条件・手順で、実施例１４−１８で得たパティキュレートフィルタ（サンプル）における銀触媒層の表面凹凸部の平均厚さ（凹凸高さの平均値）を測定した。【００９８】
(測定条件)
倍率：１５０Ｘ
ＷＤ：１６．６ｍｍ
加速電圧：２ｋＶ
検出器：２次電子検出器
真空度：高真空【００９９】
(測定手順)
（1）実施例１４−１８で得たパティキュレートフィルタ（サンプル）を、高さ１ｃｍ×横２ｃｍ×奥行２ｃｍの大きさにサンプリングした。そのとき、銀触媒層の表面が表面に位置するようにした。
（2）水平状態でＳＥＭ画像を撮影し、次に角度を５度傾けた状態でＳＥＭ画像を撮影した。
（3）撮影したＳＥＭ画像から装置付属ソフトにより、銀触媒層の表面凹凸部の平均厚さを算出した。
（4）次に、サンプルをセル断面が表面(上側)にくるようにし、ＳＥＭ画像を撮影した。
（5）撮影したＳＥＭ画像から装置付属ソフトにより、銀触媒層の厚みを算出した。
（6）（3）、（4）で算出された数値より、銀触媒層の厚みに対する表面凹凸部の平均厚さの割合（％）＝{ (表面凹凸厚み)/( 銀触媒層厚み) }×１００を算出した。【０１００】
＜煤捕集背圧測定試験＞
実施例１４−１８で得たパティキュレートフィルタ（サンプル）について、下記の方法で圧損増加量（ΔkPa/hr  Δ：デルタ）を測定した。測定結果を表３に示す。【０１０１】
２．４Ｌディーゼルエンジンの排気管の途中の上流側に、直径１４３．８ｍｍ、長さ７６．２ｍｍのコージェライト製ハニカム型酸化触媒（Ｐｔ担持量：２．４ｇ／Ｌ、Ｐｄ担持量：０．６ｇ／Ｌ）を設置し、その下流側に実施例１４−１８で得たパティキュレートフィルタ（サンプル）を配置した。【０１０２】
エンジン回転数１１００ｒｐｍ、負荷１４０Ｎｍで１時間運転し、初期圧損（煤捕集前の圧損）から１時間運転終了後の圧損（煤捕集後の圧損）の増加量（△kPa/hr）を測定し、結果を表３に示した。
圧損増加量（△kPa/hr)＝(煤捕集後の圧損‐煤捕集前の圧損)/煤堆積時間【０１０３】
次のような基準で判定し、判定結果を表３に示した。
○○○：4.0△kPa/hr以下
○○：4.0△kPa/hr以上5△kPa/hr未満
○：5.0△kPa/hr以上6.5△kPa/hr未満
△：6.5△kPa/hr以上【０１０４】
【表３】
2014002772.tif 000005
【０１０５】
ＤＰＦ隔壁の表面に形成する銀触媒層の表面に、銀触媒層の厚さの５０％以上の平均厚さを有する表面凹凸部を設けることにより、表面凹凸部による隙間を通じて排気ガスが流れるため、排ガスによる背圧の上昇を抑制することができることが分かった。同時に、滞留したＰＭ粒子の燃焼効率も向上させることができることが分かった。
【図１】
2014002772.tif 000006
【図２】
2014002772.tif 000007
【図３】
2014002772.tif 000008
【図４】
2014002772.tif 000009
【図５】
2014002772.tif 000010
【手続補正書】
【提出日】平成27年12月14日(2015.12.14)
【手続補正１】
【補正対象書類名】特許請求の範囲
【補正対象項目名】全文
【補正方法】変更
【補正の内容】
【特許請求の範囲】
【請求項１】
フィルタ基材の隔壁内部を排気ガスが流通するディーゼルパティキュレートフィルタであって、排気ガスが流入する側の前記隔壁の表面の一部又は全部に、銀及びパラジウムを含む銀合金を触媒活性成分として含有すると共に無機多孔質体を含有する銀触媒層を形成してなる構成を備えたディーゼルパティキュレートフィルタであって、
前記銀触媒層の表面に、前記銀触媒層の厚さの５０％以上の平均厚さを有し、銀触媒層に添加された前記無機多孔質体によって形成される表面凹凸部を備えることを特徴とするディーゼルパティキュレートフィルタ。
【請求項２】
排気ガスの上流側を開口し、下流側が封鎖されたガス流入セルと、排気ガスの上流側が封鎖され、下流側を開口してなるガス流出セルとを、基材隔壁を介して隣接して設けてなる構成を有するフィルタ基材を備えたディーゼルパティキュレートフィルタであって、
前記ガス流入セルの隔壁表面の一部又は全部に、銀及びパラジウムを含む銀合金を触媒活性成分として含有すると共に無機多孔質体を含有する銀触媒層を形成してなる構成を備えたディーゼルパティキュレートフィルタであって、
前記銀触媒層の表面に、前記銀触媒層の厚さの５０％以上の平均厚さを有し、銀触媒層に添加された前記無機多孔質体によって形成される表面凹凸部を備えることを特徴とするディーゼルパティキュレートフィルタ。
【請求項３】
前記ガス流出セルの隔壁の一部又は全部に、Ｐｔ、Ｐｄ及びＲｈのよりなる群から選ばれる少なくとも一種類の貴金属および／または該貴金属の酸化物を、触媒活性成分として含有する貴金属触媒層を備えた請求項２に記載のディーゼルパティキュレートフィルタ。
【請求項４】
前記銀及びパラジウムを含む銀合金における、銀とパラジウムの比率は９９：１〜１：３であることを特徴とする請求項１〜３の何れかに記載のディーゼルパティキュレートフィルタ。
【請求項５】
前記銀触媒層は、銀及びパラジウムを含む銀合金が無機多孔質体に担持されてなる触媒担持体を含有することを特徴とする請求項１〜４の何れかに記載のディーゼルパティキュレートフィルタ。
【請求項６】
前記銀触媒層の厚さは、７０μｍ以下であることを特徴とする請求項１〜５の何れかに記載のディーゼルパティキュレートフィルタ。
【請求項７】
前記銀触媒層中の銀は、基材体積に対して１ｇ／Ｌ以上の割合で含有することを特徴とする請求項１〜６の何れかに記載のディーゼルパティキュレートフィルタ。
【請求項８】
請求項１〜７の何れかに記載のディーゼルパティキュレートフィルタを備えた排気ガス浄化装置。
【請求項９】
内燃機関から排出される排気ガスが流動するガス流通路内において、請求項１〜７の何れかに記載のディーゼルパティキュレートフィルタの上流側に、Ｐｔ、Ｐｄ及びＲｈのよりなる群から選ばれる少なくとも一種類の貴金属および／または該貴金属の酸化物を含む触媒構造体を備えた排気ガス浄化装置。
【手続補正２】
【補正対象書類名】明細書
【補正対象項目名】００２２
【補正方法】変更
【補正の内容】
【００２２】
＜本ＤＰＦ＞
本ＤＰＦ１は、フィルタ基材２における、排気ガスが流入する側の隔壁の表面の一部又は全部に、銀及びパラジウムを含む銀合金を触媒活性成分として含有する銀触媒層５を形成してなる構成を備えたディーゼルパティキュレートフィルタである。
【手続補正３】
【補正対象書類名】明細書
【補正対象項目名】００２３
【補正方法】変更
【補正の内容】
【００２３】
本ＤＰＦ１は、フィルタ基材１の隔壁内部を排気ガスが流通することができ、排気ガスが該隔壁内部を流通する際、該隔壁表面でガス中のＰＭを捕集することができ、捕集したＰＭは銀触媒層５における銀の燃焼触媒作用により燃焼させることができる。
【手続補正４】
【補正対象書類名】明細書
【補正対象項目名】００２４
【補正方法】変更
【補正の内容】
【００２４】
（基材）
本ＤＰＦの骨格をなすフィルタ基材２は、図１及び図２に示すように、ハニカム構造を呈し、排気ガスの流動方向に連通した複数のセル３を有し、各セル３は隔壁で互いに仕切られ、隣接するセルの端部が交互に目封じされている。これにより、排気ガスの上流側を開口し、下流側が封鎖されたガス流入セル３Ａと、排気ガスの上流側が封鎖され、下流側が開口してなるガス流出セル３Ｂとが、基材隔壁を介して隣接して配置してなる構成を備えたものとなっている。
【手続補正５】
【補正対象書類名】明細書
【補正対象項目名】００２８
【補正方法】変更
【補正の内容】
【００２８】
隔壁の厚さは、特に限定するものではないが、１０μｍ〜３００μｍの範囲内であるのが好ましい。
【手続補正６】
【補正対象書類名】明細書
【補正対象項目名】００２９
【補正方法】変更
【補正の内容】
【００２９】
（銀触媒層）
本ＤＰＦでは、上記フィルタ基材２において、ガスが流入する側の隔壁の表面の一部又は全部に、銀及びパラジウムを含む銀合金を触媒活性成分として含有する銀触媒層５を形成する。
例えば、図１及び図２に示すフィルタ基材２であれば、ガス流入セル３Ａの隔壁の表面の一部又は全部に銀触媒層５を形成するのが好ましい。この際、ガス流入セル３Ａの隔壁のうち、排気ガスが隔壁を通過する部分の表面に銀触媒層５を形成すればよい。
【国際調査報告】
2014002772.tif 000011
2014002772.tif 000012
2014002772.tif 000013
2014002772.tif 000014
2014002772.tif 000015